제조 예 1 에서 제작 한 중합체 ( B - 2 A ) 를 , 프레스 성형기 에 의해 250 ℃ 로 프레스 성형 하 여 두께 약 70 μ m 의 필름 으로 하 였 다 . 다음 에 , 제작 한 필름 을 , 상기 2 축 연신 장치 에 의해 , MD 방향 의 연신 배 율 이 2 배 가 되 도록 , 연신 온도 145 ℃ 로 1 축 연신 하 여 , 두께 50 μ m 의 연신 필름 ( F 1 ) 을 얻 었 다 .